(57)【特許請求の範囲】
【請求項１】
工業用の糸であって、
前記工業用の糸は複数の工業用フィラメントを含有し、各フィラメントが、２４から４２の相対粘度と、４から８のデニール（４．４から８．９ｄｔｅｘ）と、６．５グラム／デニール（５．７ｃＮ／ｄｔｅｘ）から９．２グラム／デニール（８．１ｃＮ／ｄｔｅｘ）のテナシティーと、フィラメントの長軸に垂直な長形のダイヤモンド形または本質的にダイヤモンド形の断面とを有し、前記断面が２から６の縦横比（ＡＲ）を有する溶融紡糸した合成ポリマーを含み、
縦横比は、第１寸法（Ａ）と第２寸法（Ｂ）の比（Ａ／Ｂ）として定義され、前記第１寸法（Ａ）はフィラメント断面の外周における互いに最も離れた第１点と第２点を結ぶ直線部分の長さとして定義され、前記第２寸法（Ｂ）は前記直線部分に対して直角に延びる最大断面幅であり、
前記フィラメントは、フィラメントの第１の列における断面の鈍角の端部が第１列の両側のフィラメントの列である第２及び第３の列のフィラメント断面のそれぞれの鋭角末端の近くになるようにタイル配列されること
を特徴とする工業用の糸。
【請求項２】
前記縦横比が３．５から４．５であることを特徴とする請求項１に記載の工業用の糸。
【請求項３】
前記ポリマーは、基本的にポリ（エチレンテレフタレート）からなることを特徴とする請求項１に記載の工業用の糸。
【請求項４】
前記デニールは、６グラムから７．２グラム（６．６ｄｔｅｘから８．０ｄｔｅｘ）であることを特徴とする請求項１に記載の工業用の糸。
【請求項５】
前記テナシティーは、７．５グラム／デニール（６．６ｃＮ／ｄｔｅｘ）から８．０グラム／デニール（７．１ｃＮ／ｄｔｅｘ）であることを特徴とする請求項１に記載の工業用の糸。
【請求項６】
前記フィラメントが１７７℃において３０分で２％から１６％の乾熱収縮を有することを特徴とする請求項１に記載の工業用の糸。
【請求項７】
工業用織物であって、
縦糸方向に複数の第１の工業用の糸と、
横糸方向に、前記第１の工業用の糸とともに織られた複数の第２の工業用の糸と、
複数の工業用フィラメントを含む少なくとも若干の前記第１の工業用の糸および／または少なくとも若干の前記第２の工業用の糸と、
を含有し、前記フィラメントのそれぞれは、
２４から４２の相対粘度と、４から８のデニール（４．４から８．９ｄｔｅｘ）と、６．５グラム／デニール（５．７ｃＮ／ｄｔｅｘ）から９．２グラム／デニール（８．１ｃＮ／ｄｔｅｘ）のテナシティーと、フィラメントの長軸に垂直な長形のダイヤモンド形または本質的にダイヤモンド形の断面とを有し、前記断面が２から６の縦横比（ＡＲ）を有する溶融紡糸された合成ポリマーを含み、
縦横比は、第１寸法（Ａ）と第２寸法（Ｂ）の比（Ａ／Ｂ）として定義され、前記第１寸法（Ａ）はフィラメント断面の外周における互いに最も離れた第１点と第２点を結ぶ直線部分の長さとして定義され、前記第２寸法（Ｂ）は前記直線部分に対して直角に延びる最大断面幅であり、
前記フィラメントは、フィラメントの第１の列における断面の鈍角の端部が第１列の両側のフィラメントの列である第２及び第３の列のフィラメント断面のそれぞれの鋭角末端の近くになるようにタイル配列されること
を特徴とする工業用織物。
【請求項８】
少なくとも第１の工業用の糸または第２の工業用の糸が複数の工業用フィラメントを含み、
それにより織物は、他のフィラメントが円形断面を有することを除いて前記工業用フィラメントと基本的に同じ他のフィラメントを含む糸で全体が作られた織物と比べ、全体の重量において少なくとも７％低減されることを特徴とする請求項７に記載の工業用織物。
【請求項９】
前記第１の工業用の糸および前記第２の工業用の糸が複数の工業用フィラメントを含み、
それにより織物は、他のフィラメントが円形断面を有することを除いて前記工業用フィラメントと基本的に同じ他のフィラメントを含む糸で全体が作られた織物と比べ、全体の重量において少なくとも１３％低減されることを特徴とする請求項７に記載の工業用織物。
【発明の詳細な説明】
発明の背景
１．発明の分野
本発明は、工業用繊維とそれを用いた製品、さらに詳細には、工業用ポリエステル繊維とそれを用いた製品に関する。
２．関連技術の説明
ポリエステルを含む糸を含む工業用（すなわち高強度）繊維およびマルチフィラメント糸がよく知られている。このような糸は３０年以上前から商業的に製造され使用されてきた。
工業用ポリエステル繊維は一般に、相対粘度が約２４から約４２、フイラメント当たりデニール（ｄｐｆ）が約４から約８（約４．４から約８．９デシテックス（ｄｔｅｘ））、テナシティーが約６．５グラム／デニール（約５．７ｃＮ／ｄｔｅｘ）から約９．２グラム／デニール（約８．１ｃＮ／ｄｔｅｘ）のポリ（エチレンテレフタレート）ポリマーから作られる。これらの相対粘度、デニール、およびテナシティーの特徴により、部分的に、「工業的特性」を有すると記載される糸と、より低い相対粘度、より小さいデニール、およびその結果としてかなり低い強度（すなわちテナシティー）を有するポリエステルアパレル糸が区別される。これらの特性を有する工業用ポリエステル繊維およびその糸の製造方法は、Chantry他による米国特許第３，２１６，１８７号に開示されている。
また、糸の紡糸、熱延伸、熱緩和、織編、および巻取りを含む連続プロセスにより様々な収縮をもつ工業用ポリエステル糸を調製し、結合されたプロセスでパッケージを形成することが知られている。Chantry他による米国特許第４，００３，９７４号には、最大乾熱収縮が４％、破断時の伸びが１２％から２０％の範囲にあるポリエチレンテレフタレートのマルチフィラメント糸の、このような結合された連続的な製造法が開示されている。これらの収縮と破断時の伸びの特性が、上記で引用した相対粘度、デニールの範囲、およびテナシティーとあいまって、「工業的特性」をもつ糸の際だった特徴を構成する。
Palmerによる米国特許第４，６２２，１８７号には、工業用マルチフィラメント糸の用途に適する他の特性とともに約２％の非常に低い収縮率をもつポリエステル糸を製造するための結合された連続的なプロセスが開示されている。
上記で引用した各特許には、長軸に垂直な円形断面をもつフィラメント、あるいはフィラメントから作られるマルチ糸が開示されている。アパレル用途の場合、工業用途に必要とされるよりも低い強度をもつ非円形断面の繊維を用いることが提案された。例えば、ＧＢ１，０８６，８７３には、ダイヤモンドなどの菱形、特に凧形などの正方形および台形の断面形状をもつ衣料用フィラメントが開示されている。しかし現在までのところ、全ての市販の工業用繊維は円形断面である。ＥＰ０３６４９７９Ａ２には、デルタ形あるいはダイヤモンド形断面をもつポリオレフィンフィラメントを含む不織布のおむつ用材料の製造法が開示されている。事実、本発明者等は、円形断面以外のフィラメントで、約６００から約２０００の範囲のマルチフィラメント糸デニールの工業用ポリエステルマルチフィラメント糸について開示した従来技術を知らない。
本発明の一目的は、工業用繊維、工業用マルチフィラメント糸、およびその糸から作られる織物の単位面積当たり重量を、工業的特性を目立って低下させることなく低減する、被覆力を改良した織物を提供することである。
本発明の上記その他の目的は下記の記述により明らかになるであろう。
発明の概要
本発明は、相対粘度が約２４から約４２、デニールが約４から約８（約４．４から約８．９ｄｔｅｘ）、テナシティーが約６．５グラム／デニール（約５．７ｃＮ／ｄｔｅｘ）から約９．２グラム／デニール（約８．１ｃＮ／ｄｔｅｘ）で、フィラメントの長軸に垂直な長形のダイヤモンド形断面をもつ溶融紡糸された合成ポリマーを含み、その断面の縦横比が約２から約６である工業用フィラメントに関する。
本発明はさらに、工業用マルチフィラメント糸、織物、および工業用フィラメントを用いる本明細書に記載の他の製品をも対象とする。
【図面の簡単な説明】
本発明は、下記に記載した添付図面と併せた下記の詳細な説明により、より十分に理解することができる。
図１は、本発明による長形のダイヤモンド形断面を示す、長軸に対して垂直に切った工業用フィラメントの、様々な測定変数を示す拡大概略図である。
図２は、長軸に対して垂直に切った工業用の糸について、図１に示したフィラメントのタイル配列を示す拡大概略図である。
図３は、長軸に対して垂直に切った工業用の糸について、円形断面形状をもつフィラメントの従来技術の配列を示す拡大概略図である。
図４は、長軸に対して垂直に切った本発明による工業用の糸の拡大概略図である。
図５は、本発明による織物の一実施形態の拡大概略図である。
図６は、図１に示したフィラメントを紡糸するための紡糸口金における紡糸口金オリフィスの図である。
図７は、図６に示した紡糸口金の、矢印の方向におけるほぼ線７−７に沿った断面図である。
図８Ａおよび図８Ｂは、第１の二重ダイヤモンド形の紡糸口金オリフィスと、この第１のダイヤモンド形の紡糸口金オリフィスを通してポリマーを紡糸することによって形成されたフィラメントの第１の二重ダイヤモンド形断面とを示す図である。
図９Ａおよび図９Ｂは、第２の二重ダイヤモンド形の紡糸口金オリフィスと、この第２の二重ダイヤモンド形の紡糸口金オリフィスを通してポリマーを紡糸することによって形成されたフィラメントの第２の二重ダイヤモンド形断面を示す図である。
図１０は、図１に示したフィラメントを含む糸を製造するための紡糸装置の概略図である。
図１１Ａおよび図１１Ｂは、「Ｓ」字形の紡糸口金オリフィスと、この「Ｓ」字形の紡糸口金オリフィスを通してポリマーを紡糸することによって形成されたフィラメントの「Ｓ」字形断面を示す図である。
図１２Ａおよび図１２Ｂは、中空二裂片（hollow bilobal）形の紡糸口金オリフィス、および中空二裂片形の紡糸口金オリフィスを通してポリマーを紡糸することによって形成されたフィラメントの中空二裂片形断面を示す図である。
図１３Ａおよび図１３Ｂは、中空楕円形の紡糸口金オリフィス、および中空楕円形の紡糸口金オリフィスを通してポリマーを紡糸することによって形成されたフィラメントの中空楕円形断面を示す図である。
図１４Ａおよび図１４Ｂは、偏平リボン形の紡糸口金オリフィス、および偏平リボン形の紡糸口金オリフィスを通してポリマーを紡糸することによって形成されたフィラメントの偏平リボン形断面を示す図である。
図１５Ａおよび図１５Ｂは、円形の紡糸口金オリフィス、および円形の紡糸口金オリフィスを通してポリマーを紡糸することによって形成されたフィラメントの円形断面を示す図である。
好ましい実施例の詳細な説明
下記の詳細な説明を通じて、同じ符号は図面の全ての図で同じ要素を表す。
本発明は、長形のダイヤモンド形断面１２を有する工業用フィラメント１０、およびマルチフィラメント糸と織物を含めてそれから作られる製品に関する。
１．フィラメント
本明細書では用語「フィラメント」は、長さと断面積の比が大きく、比較的たわみやすい、巨視的に均一な体と定義する。本明細書では用語「繊維」は、用語「フィラメント」と同義に用いる。
Ａ．断面
図１には、その長軸に対して垂直に切った工業用フィラメント１０を図示しており、本発明による長形のダイヤモンド形断面１２を示す。長形のダイヤモンド形断面１２は外周１４を有しており、この外周１４は図１の時計廻りの方向に、第１の本質的に真直ぐな辺１６、第１の鈍い丸みのある角１８、第２の本質的に真直ぐな辺２０、第１の鋭い丸みのある角２２、第３の本質的に真直ぐな辺２４、第２の鈍い丸みのある角２６、第４の本質的に真直ぐな辺２８、第２の鋭い丸みのある角３０を含む。好ましくは４つの辺１６、２０、２４、２８の長さは等しいか、または本質的に等しい。鈍い丸みのある端部１８、２６は、外周１４の対向する側にある。同様に鋭い丸みのある端部２２、３０は、外周１４の対向する側にある。鈍い丸みのある端部１８、２６は、それらがその間に鈍角を形成する辺（それぞれ１６、２０および２４、２８）に接合しているので「鈍い」と記述される。同様に鋭い丸みのある端部２２、３０は、それらがその間に鋭角を形成する辺（それぞれ２０、２４および１６、２８）に接合しているので「鋭い」と記述される。鈍い丸みのある端部１８、２６を定義する鈍角は同一である必要はないが、同一であることが好ましい。同様に鋭い丸みのある端部２２、３０を定義する鋭角は同一である必要はないが、同一であることが好ましい。
フィラメント１０の断面形状は、その縦横比（Ａ／Ｂ）により定量的に記述することができる。用語「縦横比」は過去に様々な定義が与えられた。本明細書でフィラメントの断面に適用する場合、用語「縦横比」は第１寸法（Ａ）と第２寸法（Ｂ）の比として定義する。第１寸法（Ａ）は、フィラメント断面１２の外周１４の互いに最も離れた第１点と第２点を結ぶ直線部の長さとして定義する。第１寸法（Ａ）はまた、フィラメント１０の断面１４を包囲する最小円３２の直径として定義することができる。第２寸法（Ｂ）は、その直線部に対して直角に延びる断面１２の最大幅である。長形のダイヤモンド形断面１２においては、第１寸法（Ａ）および第２寸法（Ｂ）はフィラメント１０の断面１２の内側に完全に端から端に広がる。本発明の長形のダイヤモンド形断面１２の縦横比は約２から約６、好ましくは約３．５から約４．５である。
共につながった多連の長い断面領域で作られた断面をもつ工業用フィラメントは本発明の範囲内にある。図８Ｂは、その鋭い丸みのある角で共につながった一対の長形のダイヤモンド形断面領域を有する第１の二重ダイヤモンド形断面８１２を含むフィラメント８００を示す図である。図９Ｂは、その鈍い丸みのある角で共に接合した１対の長形のダイヤモンド形断面領域を有する第２の二重ダイヤモンド形断面９１２を含むフィラメント９００を示す図である。
Ｂ．ポリマー
フィラメント１０、８００、９００は、本明細書で指定した工業的特性をもつフィラメントに溶融紡糸することができるいずれかの、またあらゆる種類の合成ポリマーとその混合物から製造することができる。このポリマーは、好ましくはポリエステルまたはポリアミドである。
ポリエステルポリマーは、二価アルコールとテレフタル酸のエステルを少なくとも８５重量％含むポリエステルホモポリマーおよびコポリマーと呼ばれるものがこの用途に用いられる。ポリエステルおよびコポリエステルの幾つかの有用な例が米国特許第２，０７１，２５１号（Carothers）、第２，４６５，３１９号（WhinfieldおよびDickson）、第４，０２５，５９２号（BosleyおよびDuncan）、および第４，９４５，１５１号（GoodleyおよびTaylor）に示されている。フィラメントの製造に用いられるポリエステルポリマーは、最も好ましくは、基本的に２Ｇ−Ｔホモポリマー、すなわちポリ（エチレンテレフタレート）とすべきである。
この用途に用いられるナイロンポリマーは、主として脂肪族のポリアミドホモポリマーまたはコポリマーと呼ばれるもので、すなわちポリマーのアミド結合の８５％未満が２個の芳香族環と結合している。ポリ（ヘキサメチレンアジパミド）すなわちナイロン６，６、ポリ（ｅ−カプロアミド）すなわちナイロン６、およびそれらのコポリマーなどの広く用いられているナイロンポリマーが本発明にも用いることができる。有利に使うことのできる他のナイロンポリマーは、ナイロン１２、ナイロン４，６、ナイロン６，１０、およびナイロン６，１２である。本発明の方法に用いることのできるポリアミドおよびコポリアミドの例は、米国特許第５，０７７，１２４号、第５，１０６，９４６号、および第５，１３９，７２９号（いずれもCofer他）に記載されているもの、およびChemical Fibers International、４６巻、４１８〜４２０頁、１９９６年１２月にGutmannが記載しているポリアミドポリマーブレンドである。
ポリマーとそれから得られるフィラメント１０、８００、９００、糸、および織物は、つや消し剤または着色剤、光安定剤、熱および酸化安定剤、静電防止（reducing static）用添加剤、染色性変性用添加剤等のような当業界で周知の通常の少量の添加剤を含んでもよい。また、当業界で周知のようにポリマーは、糸に溶融紡糸するためにフィラメントに形成しうる分子量でなければならない。
Ｃ．相対粘度
相対粘度約２４から約４２、好ましくは約３６から約３８を有するポリマーによって、実施例で以下に示すような非常に良好な結果が得られることが分かった。
Ｄ．デニール
本発明のフィラメントは、フィラメント当たり約４から約８のデニール（ｄｐｆ）（約４．４ｄｔｅｘから約８．９ｄｔｅｘ）、好ましくは約６から約７．２ｄｐｆ（約６．６ｄｔｅｘから約８．０ｄｔｅｘ）である。これらのデニールは、好ましくは本明細書の記載に従って測定されたデニールである。測定されたデニールは好ましくは「紡糸されたまま」測定した平均デニールであり、本明細書に記載したような糸仕上剤および周囲の水分を含んでいる。
Ｅ．テナシティー
本発明のフィラメント１０、８００、９００は、テナシティーが約６．５グラム／デニール（約５．７ｃＮ／ｄｔｅｘ）から約９．２グラム／デニール（約８．１ｃＮ／ｄｔｅｘ）、好ましくはテナシティーが約７．５グラム／デニール（約６．６ｃＮ／ｄｔｅｘ）から約８．０グラム／デニール（約７．１ｃＮ／ｄｔｅｘ）である。
Ｆ．その他の特性
本発明のフィラメント１０、８００、９００は、１７７℃において３０分の乾熱収縮が約２％から約１６％、好ましくは１７７℃において３０分の乾熱収縮が約３％から約１３％である。
本発明のフィラメント１０、８００、９００は、破断時の伸びが１６％から２９％、好ましくは１７％から２８％の範囲にある。
２．糸
糸はある程度の凝集性をもった複数（一般に１４０〜１９２）の工業用フィラメント１０、８００、９００を含む。糸中のフィラメント１０、８００、９００は、好ましくは絡合（intermingling）装置などを通して混ぜ合わせ、絡み合わせる。典型的な絡合装置と方法は、米国特許第２，９８５，９９５号に記載され、本発明の糸の製造に用いるのに好適である。長形のダイヤモンド形断面１２、８１２、９１２をもつフィラメント１０、８００、９００は、絡合装置の助けがなくても紡糸工程中に自然に混ざり合う傾向がある。本明細書で用いる用語「糸」には、連続フィラメントとステープルフィラメントが含まれるが、好ましくは連続フィラメントである。糸中のフィラメントが非連続的であり、天然（綿または羊毛）フィラメントとほとんど同じ方法で、より長い糸が形成されるしばしばステープルフィラメントまたはカットフィラメントと呼ばれるものとは異なり、このフィラメント１０、８００、９００は「連続的」であって、糸を構成するフィラメントの長さが糸と同じ長さであり、本質的に糸中の他のフィラメントと同じ長さであることを意味する。
フィラメント１０の独特のダイヤモンド形断面１２により、糸の中で若干のフィラメント１０が、第１列３６のフィラメント１０の断面１２の斜面の端部１８および２６が、前述の第１列３６の両側のフィラメント１０の列３８および４０のフィラメント１０の断面１２の鋭い端部２２および３０の近くになるように一般にそれ自体がタイル配列に配置される。図２に示したタイル配列を、図３に示した図２のそれと本質的に同じ断面積を有する従来技術の工業用のフィラメントの最も密な配列と比べると分かるように、長形のダイヤモンド形断面１２をもつフィラメント１０のタイル配列ははるかに密である（すなわちより小さな空隙面積４２を有する）。加えて図２のタイル配列と、図３の従来技術の配列と比べると、長形のダイヤモンド形断面１２をもつフィラメント１０のタイル配列は円形断面をもつフィラメントのコンパクトな配列よりもはるかに大きな被覆力をもたらすことが知られる。用語「被覆力」は、長形のダイヤモンド形断面１２をもつフィラメント１０の同じ体積または重量が、長形のダイヤモンド形断面１２と同じまたは本質的に同じ面積をもつ円形断面を有するフィラメントの配列よりもはるかに大きな面を被覆し、または大きな面に広がる（図２および図３で左から右へ）ことを意味する。したがって外に向かい先細りになる、ダイヤモンド形断面１２をもつフィラメント１０は、本質的に同じ方法でフィラメント１０の束が表面に沿って広がる傾向を与え、類似の構造と重量の円形断面をもち、フィラメント当たり同じまたは本質的に同じ断面積をもつフィラメント束の代わりに用いた場合、被覆力あるいは被覆特性を増す。
図４は、本発明による、その長軸に対して垂直に切った工業用の糸４４の一部分の拡大概略図である。図２に示したタイル配列は、図４の糸の断面の至るところに見られる。
３．織物
本発明はさらに、少なくとも幾本かの本発明による工業用フィラメント１０を含む、少なくとも１本の工業用の糸を含む工業用織物５２に関する。本発明に従って製造されたフィラメント１０は糸として用いることができ、また例えば製織によって、周知の方法により任意の従来デザインの織物柄に変えることができる。さらに、これらの本体は他の周知のフィラメントと組み合わせて混合糸および混合織物を製造することができる。本発明に従って製造されたフィラメント１０から織られ、あるいは編まれた織物は、フィラメント当たり同じ断面積をもつ円形フィラメントから作られた類似の構造と重量を有する織物と比べて被覆力が増加し、重量が減少する。
図５に示した一実施形態においては、織られた工業用織物５２は、縦糸方向には複数の第１の工業用の糸５４と、横糸方向には第１の工業用の糸５４とともに織られた複数の第２の工業用の糸５６と、複数の工業用フィラメント１０を含む少なくとも若干の第１の工業用の糸５４および／または少なくとも若干の第２の工業用の糸５６とを含む。好ましくは、少なくとも第１の工業用の糸５４または第２の工業用の糸５６は、複数の工業用フィラメント１０を含む。この好ましい事例においては織物５２は、他のフィラメントが円形断面をもつことを除いては実質的に工業用フィラメント１０と同じである他のフィラメントを含む糸で全体が作られた織物と比べて、全体の重量を少なくとも７％減少することができる。織物重量の低減の範囲（他のフィラメントが円形断面をもつことを除いては、実質的に工業用フィラメント１０と同じである他のフィラメントを含む糸で全体が作られた織物と比べて）は約５％から約１５％である。
第２の実施形態においては、織られた工業用織物５２は、縦糸方向には複数本の第１の工業用糸５４と、横糸方向には第１の工業用糸５４とともに織られた複数本の第２の工業用糸５６と、複数本の工業用フィラメント１０を含む少なくとも若干本の第１の工業用糸５４および少なくとも若干本の第２の工業用糸５６とを含む。この場合、織物５２は、他のフィラメントが円形断面をもつことを除いて、実質的に工業用フィラメント１０と同じである他のフィラメントを含む糸で全体が作られた織物と比べて、全重量を少なくとも１０％減少することができる。この場合、織物重量の減少の範囲は約１０％から約３０％である。
４．紡糸口金
図６および図７は、本発明による長形のダイヤモンド形断面１２をもつ工業用フィラメント１０の製造のため、ポリマーの溶融押し出しに用いる紡糸口金６０を示す図である。紡糸口金６０は、そこを通って溶融したポリマーが押し出され、工業用フィラメント１０を形成するオリフィス、キャピラリまたは孔６４のアセンブリを有するプレート６２を具備する。図６は、プレート６２を貫通する長形のダイヤモンド形の断面６６を有するオリフィス、キャピラリまたは孔６４の１つの底面図を示す。図６において、長形の断面６６は、図面シートに垂直に通っている長軸に対して直角である。図７は、図６に示した紡糸口金６０の矢印の方向におけるほぼ線７−７に沿った断面図である。図７に示したように孔６４は各々２つの部分、すなわちキャピラリ６６自体およびキャピラリ６６に接続したこれよりはるかに大きく深い端ぐり通路７０を有する。
キャピラリ６８の長形のダイヤモンド形断面６６は、外周７１を有し、この外周７１は図６の時計廻りの方向に互いに接合して、第１の本質的に真直ぐな辺７２、第１の鈍い丸みのある角７３、第２の本質的に真直ぐな辺７４、第１の鋭い角７５、第３の本質的に真直ぐな辺７６、第２の鈍い角７７、第４の本質的に真直ぐな辺７８、および本質的に真直ぐな辺７２に接合した第２の鋭い角７９を含む。好ましくは４つの辺７２、７４、７６、および７８の長さは等しいか、または本質的に等しい。鈍い端部７３および７７は、外周７１の対向する側にある。同様に鋭い端部７５および７９は、外周７１の対向する側にある。鈍い端部７３および７７は、それらがその間に鈍角を形成する辺（それぞれ７２、７４および７６、７８）に接合しているので「鈍い」と記述される。同様に鋭い端部７５および７９は、それらがその間に鋭角を形成する辺（それぞれ７４、７６および７２、７８）に接合しているので「鋭い」と記述される。鈍い端部７３および７７を定義する鈍角は同一である必要はないが、同一であることが好ましい。同様に鋭い端部７５および７９を定義する鋭角は同一である必要はないが、同一であることが好ましい。
キャピラリ６８の断面形状６６はまた、その縦横比（Ａ／Ｂ）により定量的に記述することができる。本明細書でキャピラリの断面に適用する場合、用語「縦横比」は第１寸法（Ａ）と第２寸法（Ｂ）の比として定義する。第１寸法（Ａ）は、キャピラリの断面６６の外周７１において互いに最も離れた第１の点と第２の点を結ぶ直線部の長さとして定義する。第１寸法（Ａ）はまた、キャピラリ６８の断面６６を内包する最小円の直径として定義することができる。第２寸法（Ｂ）は、その直線部に対して直角に延びる断面６６の最大幅である。長形のダイヤモンド形断面６６においては、第１寸法（Ａ）と第２寸法（Ｂ）のどちらもキャピラリ６８の断面６６の内側に端から端まで完全に広がる。本発明のキャピラリ６８の長形のダイヤモンド形断面６６の縦横比は約８から約２６、好ましくは約１５から約２０である。
本発明のフィラメント１０の製造に用いる紡糸口金６０は、溶融紡糸用紡糸口金の建造に採用されたいかなる慣用の材料であってもよい。ステンレススチールは特に好適である。
各紡糸口金６０は、１つから数千の個々の孔６４を持つことができる。孔の配置あるいは配列は、各フィラメント１０が最大限邪魔されずに急冷エアにさらされ、また全フィラメント１０のできるかぎりほぼ均等な処理を保証するために、フィラメントが適度に離れるように注意深く設計される。
端ぐり通路７０は穴あけによって形成することができる。しかしキャピラリ６６は、レーザキャピラリ装置などにより精密な寸法に加工しなければならない。
紡糸口金のキャピラリ６６の形状は、紡糸されたフィラメント１０の形状を決定する。個々のフィラメント１０の寸法は、キャピラリ６６のサイズ、計量速度、およびフィラメント１０を急冷域から引き取る速度によって制御され、一般に供給ロールアセンブリの回転速度により決まり、キャピラリの設計のみによるものではない。フィラメント１０の断面１２は、フィラメント１０がそこを通過することにより製造されるキャピラリ６６の実際のサイズよりも小さい。
図８Ａおよび図８Ｂは、第１の二重ダイヤモンド形紡糸口金キャピラリ８６６、および第１の二重ダイヤモンド形紡糸口金キャピラリ８６６を通してポリマーを紡糸することによって形成された、本発明によるフィラメント８００の第１の二重ダイヤモンド形断面８１２を示す図である。
図９Ａおよび図９Ｂは、第２の二重ダイヤモンド形紡糸口金のキャピラリ９６６と、第２の二重ダイヤモンド形紡糸口金のキャピラリ９６６を通してポリマーを紡糸することによって形成された本発明によるフィラメント９００の第２の二重ダイヤモンド形断面９１２とを示す図である。
工業的応用性
本発明のフィラメント１０、８００、９００、糸４４、あるいは織物５２は、自動車用エアバッグ、工業用織物（建築用織物、標識、防水布、テントなど）、帆布、タイヤコード、ひも類（ロープ）、力布、レジャー用織物、機械用ゴム製品、その他を含む市場用途を有する。
試験法
温度：  温度は全て摂氏度（℃）で測定する。
相対粘度：  本明細書で表される相対粘度（ＲＶ）の測定値は、いずれも硫酸１００ｐｐｍを含むヘキサフルオロイソプロパノール中のポリマーの４．４７重量パーセント溶液の２５℃における粘度と、この溶媒の粘度との無単位の比である。この溶媒を用いた場合、米国特許第３，２１６，８１７号などの従来技術による工業用の糸の相対粘度は少なくとも３５である。
デニール：  別に表示しない場合は全て重量部および重量パーセントである。
デニールは線形密度であり、４５０メートル当たり０．０５グラムの単位重量数と定義される（Man-Made Fiber and Textile Dictionary, Hoechst-Celanese, １９８８）。この定義は、数字上は９０００メートルの材料当たりのグラム重量に等しい。線形密度のもう１つの定義は、テックス（Ｔｅｘ）、すなわち１０００メートルの材料のグラム重量である。また、デシテックス（ｄＴｅｘ）が広く用いられ、１テックスの１／１０に等しい。
本明細書で報告された糸デニールは、測定と別に表示しない場合は全て公称デニールである。本明細書で用いる「公称」デニールは、意図されたデニールの数値を意味する。
本明細書で用いる「測定」デニールは、糸を標準の長さに切断し、秤量する方法による。本明細書に報告された工業用ポリエステル糸は、E.I.duPont de Nemours and Campany（Wilmington,  DE））の設計による自動切断および秤量（ＡＣＷ）デニール計で測定された糸デニールを有する。このＡＣＷ計は、LENZING AG, Division Lenzing Technik, Ａ−４８６０ Lenzing, Austriaから市販されている。測定デニールはＡＣＷ計の方法による糸のパッケージ当たり２回の測定に基づいている。これらの２回の測定の平均を求める。したがって「測定」デニールは、平均デニールである。糸の試験片の長さは２２．５メートル、また試験片の長さの公差は＋／−１．０ｃｍである。全てのＡＣＷ機器重量は、機器の検定に用いられた保証規格である＋／−０．２ミリグラムの公差の範囲内にある。デニールの検定は等式、
Ｄ＝（９０００メートル×Ｗ（グラム））／２２．５メートル
（ただし、Ｄ＝デニール、Ｗ＝試験片重量）
に基づいている。例えば、８４０公称デニール（９３３．３公称ｄｔｅｘ）糸の試料の糸長２２．５メートルは、ＡＣＷ装置により切断、秤量された。この２２．５メートルの試料は、８４０デニール（９３３．３  ｄＴｅｘ）で同一である公称および測定糸デニールに対して測定重量２．１０グラムを有する。同様に、本明細書で報告された１０００公称デニールの糸（すなわち１１１１  ｄＴｅｘ）は、同一の公称および測定糸デニールに対して重量２．５０グラムを有し、また１１００公称デニールの糸（すなわち１２２２  ｄＴｅｘ）は、同一の公称及び測定糸デニールに対して２２．５メートル当たりの重量が２．７５グラムである。
「測定」糸デニールは従来技術においては２つの方式で報告されてきた。第１の方式は、糸仕上げ剤および周囲の水分を含む「紡糸したまま」の測定デニールである。一般に「公称」８４０糸デニール（９３３．３糸ｄｔｅｘ）は、「紡糸したまま」では８４７測定デニール（９４１測定ｄｔｅｘ）である。「測定」糸デニール（ｄｔｅｘ）が報告される第２の方式は、「販売するとき」の「測定」糸デニール（ｄｔｅｘ）である。用語「販売するとき」とは、フィラメントが実際に売られ、あるいは値が付けられたことを意味しない。そうではなくて、糸をあたかもデニール測定以前に売ろうとしていたかのように準備することを意味する。「販売するとき」のデニール（ｄｔｅｘ）測定の前に糸仕上げ剤を洗い流し、糸の標準含水率を０．４％に平衡化する。「販売するとき」の測定糸デニール（ｄｔｅｘ）は、定義により公称デニール、すなわちこの場合８４０（ｄｔｅｘまたは９３３．３）に等しい。本明細書で報告された「測定」糸デニール（ｄｔｅｘ）は全て「紡糸されたまま」であり、糸仕上げ剤および周囲の水分の重量が計算に含まれることを意味する。
引張特性：  本明細書で報告された糸の引張特性は、インストロン引張試験器（Instron Tensile Testing Machine）（ＴＴＡＲＢ型）で測定される。インストロンは特定の長さのよられていない糸を、その破断点まで所与の伸長速度で伸長する。引張り試験に先だって、全ての糸は摂氏２１．１度および相対湿度６５％で２４時間にわたって調整する。糸の「伸長」および「破断荷重」は、応力−ひずみの軌跡として自動的に記録される。本明細書における全ての糸の引張試験に対して試料の長さは１０インチ（２５ｃｍ）であり、伸長速度は１２インチ／分（３０ｃｍ／分）、すなわち１２０％／分であり、また応力−ひずみチャートの速度は１２インチ／分（３０ｃｍ／分）であった。
テナシティー：  糸の「テナシティー」（Ｔ）は、糸の破断荷重から得られる。引張強さ（Ｔ）は、Instron Tensile Tester Model 1122を用いて、長さ１０インチ（２５ｃｍ）の糸試料を伸長速度１２インチ／分（３０ｃｍ／分）、温度約２５℃で破断点まで伸長することにより測定した。伸長および破断荷重は、インストロンにより応力−ひずみの軌跡として自動的に記録される。引張強さは、数字上は元の糸試料の測定デニールで割ったグラムで表される破断荷重として定義される。
乾熱収縮：  乾熱収縮（ＤＨＳ）は、測定された長さの糸を指定した温度（ＤＨＳ１７７に対して摂氏１７７度、およびＤＨＳ１４０に対して摂氏１４０度）に保ったオーブン中で３０分間、ゼロ張力下で乾熱にさらし、長さの変化を測定することにより決定される。収縮は元の長さの百分率として表される。ＤＨＳ１７７は工業用の糸では最も頻繁に測定され、またＤＨＳ１４０は、厳密な条件は固有のプロセスにより変わるが工業用の糸が実際の工業的なコーティング操作中に被る収縮のよい指標となることが分かっている。
実施例
次に、本発明を下記の具体例により例示する。
比較例Ａ
輪形または円形断面をもつ工業用ポリエステルフィラメントを、Palmerによる米国特許第４，６２２，１８７号に記載された方法により製造した。さらに具体的には、図１０を参照すればポリエステルフィラメント８０は紡糸口金８２から溶融紡糸され、排気筒８３を通って下降するに従って凝固し、未延伸のマルチフィラメント糸８４となり、その速度が紡糸速度、すなわち固体フィラメントが紡糸段階に引き取られる速度を決定する供給ロール８５により延伸工程に送られる。未延伸糸８４は、ヒーター８６を通って供給ロール８５よりも速い同一速度で回転する延伸ロール８８および８９により送られ、延伸糸８７となる。延伸率は、延伸ロール８８および８９の速度と供給ロール８５の速度の比であり、一般には４．７倍と６．４倍の間にある。延伸糸８７は、加熱された囲い９０中で延伸ロール８８と８９の間を多段階通過する間にアニールされる。得られた糸９２は、インターレースジェット９４を通過するときに絡み合って凝集性を付与する。インターレースジェット９４は加熱エアを与え、絡み合った糸９５が巻取りロール９６に送られ、そこで巻き取られて糸のパッケージを形成するとき、高温に保たれるようにする。絡み合った糸９５は、巻取りロール９６に過剰に供給されるので弛緩させる。すなわち、巻取りロール９６の速度は、ロール８９および８８の速度よりも低い。仕上げ剤は、図には示されていないが、一般に供給ロール８５の前で未延伸糸８４に、またヒーター８６と加熱された囲い９０の間で延伸糸８７に従来の方法で施される。
延伸ロールの速度は３１００ｙｐｍ（２８３５メートル／分）であった。特性は下記に述べるように測定された。プロセスはこれに続いて、ヒーター８６には３６０℃の蒸気ジェット、また延伸ロール８８と供給ロール８５の間の延伸比は５．９倍を用い、囲い９０中のロール８８および８９を２４０℃に加熱し、巻取り速度が２６８０ｙｐｍ（約２４５０メートル／分）になるようにロール８９と巻取りロール９６の間で糸を１３．５％過剰供給し、ジェット９４には平方インチ当たり４５ポンド（ｐｓｉ）（３１０ｋＰａ）かつ１６０℃のインターレースエアを用いた。
８４０公称デニール（９３３．３公称ｄｔｅｘ）、１４０フィラメント、および相対粘度３７の糸を上記のプロセスと装置を用いて製造した。糸は、輪形または円形断面をもつフィラメントから製造した。フィラメントは、つや消し剤として二酸化チタン０．１０％、３００から４００ｐｐｍの範囲のレベルの残留アンチモン触媒、および８から１０ｐｐｍの範囲の少量のリンを有するポリエステルポリマー（２ＧＴ）から紡糸された。唯一作為的に与えた他の添加剤は「トナー」であり、１から５ｐｐｍのレベルのアントラキノン染料である。
このように製造された円形断面の糸は、収縮性と引張特性のバランスが優れている。製造された糸の「紡糸したまま」の測定平均デニールは８４７（平均９４１ｄｔｅｘ）であった。測定デニールの範囲は８２３から８７３（９１４．４ｄｔｅｘから９６９．９ｄｔｅｘ）であった。糸は、デニール当たり７．９グラム（７．０ｃＮ／ｄｔｅｘ）のテナシティーと、２８％に相当する破断時の伸びを有する。糸の収縮（ＤＨＳ１７７）は３．１％であった。この比較例Ａの糸の特性を表１に要約する。この比較例は、DuPontから品名８４０−１４０−Ｔ５１として販売されている代表的な従来技術の工業用糸Dacron（登録商標）（図１５Ｂに示した円形フィラメント断面をもつ）の特性を示し、低収縮糸である。この従来技術の糸は、図３に示したフィラメントの束として束ねられる。
比較例Ｂ
紡糸口金が、実施例１に用いたキャピラリ寸法に対して大きなキャピラリ寸法であることを除いて、比較例Ａと全く同じ条件を用いて、図１５Ｂに示した円形断面をもつ１４０フィラメントの、１０００公称デニール（１１１１公称ｄｔｅｘ）の糸を製造した。比較例Ａの糸の場合と同じ収縮および引張特性を測定した。この比較例Ｂの糸の特性を表１に要約する。この比較例Ｂは、DuPontから品名１０００−１４０−Ｔ５１として販売されている代表的な従来技術の工業用糸Dacron（登録商標）の特性を示し、低収縮糸である。
比較例Ｃ
ここでは注記を除いて、比較例Ａと全く同じ条件を用いて、図１５Ｂに示した円形断面をもつ１９２フィラメントで１０００公称デニール（１１１１公称ｄｔｅｘ）の糸を製造した。比較例Ａで用いたキャピラリ寸法に対して、比較例Ｂと同様、大きいキャピラリ寸法をもつ紡糸口金を用いた。収縮および引張特性は、処理条件を変えたことによって比較例Ａの糸の特性とは異なっていた。すなわち、巻取ロールの速度が毎分２９４５ヤード（２６９３メートル／分）になるようにロール９と巻取ロール１４の間の過剰供給速度を５％に減少し、インターレースエア温度を室温（約摂氏３０度）とし、平方インチ当たり５０ポンド（３４４．５ｋＰａ）とやや高い送出し圧力とした。これらの糸のテナシティーはデニール当たり８．９グラム（７．９ｃＮ／ｄｔｅｘ）、破断時の伸びは１７．５％、乾熱収縮（ＤＨＳ１７７）は１２．２％であった。この比較例Ｂの糸の特性を表１に要約する。この比較例Ｂは、DuPontから品名１０００−１９２−Ｔ６８として販売されている代表的な従来技術の工業用糸Dacron（登録商標）の特性を示し、高収縮糸である。
比較例Ｄ
ここでは注記を除いて、比較例Ｃと全く同じ条件を用いて、１９２フィラメントの、１０００公称デニール（１１１１公称ｄｔｅｘ）の糸を図１１Ａに示したキャピラリ形状をもつ紡糸口金で製造した。その結果、図１１Ｂに示したＳ形断面をもつフィラメントが得られた。これらの糸の測定された乾熱収縮特性は比較例Ｃと同じであった。この比較例Ｄの糸の特性を表１に要約する。
比較例Ｅ
ここでは注記を除いて、比較例Ａと全く同じ条件を用いて、１４０フィラメントの、１１００公称デニール（１２２２公称ｄｔｅｘ）の糸を製造した。フィラメントを、図１４Ａに示したキャピラリ形状をもつ紡糸口金で製造し、図１４Ｂに示した偏平リボン形断面をもつフィラメントが得られた。これらの糸の測定された乾熱収縮特性は比較例Ａと同じであった。この比較例Ｅの糸の特性を表１に要約する。
比較例Ｆ
ここでは注記を除いて、比較例Ｅと全く同じ条件を用いて、図１４Ａに示したキャピラリ形状をもつ紡糸口金で１４０フィラメントの、１０００公称デニール（１１１１公称ｄｔｅｘ）の糸を製造した。これらの糸は、図１４Ｂに示した偏平リボン形断面をもつフィラメントを有する。これらの糸を、Palmerによる米国特許第４，６２２，１８７号の実施例１、試料Ａに記載の方法により製造した場合の乾熱収縮を示す。この方法は、ロール９と巻取ロール１４の間の過剰供給９．１％により毎分２８２０ヤード（２５８０メートル／分）の巻取速度を可能にし、平方インチ当たり５０ポンド（３４４．５ｋＰａ）の送出し圧力で、約摂氏３０度のインターレースエアが、５．３％の乾熱収縮（ＤＨＳ１７７）とデニール当たり８．４グラム（７．４ｃＮ／ｄｔｅｘ）のテナシティーをもたらした。この比較例Ｆの糸の特性を表１に要約する。
比較例Ｇ
ここでは注記を除いて、比較例Ｆと全く同じ条件を用いて、図１２Ａに示したキャピラリ形状をもつ紡糸口金で、１４０フィラメントの１０００公称デニール（１１１１公称ｄｔｅｘ）の糸を製造した。この糸は、図１２Ｂに示した中空二裂片形断面をもつフィラメントを有する。この比較例Ｇの糸の特性を表１に要約する。
比較例Ｈ
ここでは注記を除いて、比較例Ａと全く同じ条件を用いて、図１３Ａに示した大きなキャピラリ形状をもつ紡糸口金で、１４０フィラメントの１０００公称デニール（１１１１公称ｄｔｅｘ）の糸を製造した。この糸は、図１３Ｂに示した中空円盤形断面をもつフィラメントを有する。この比較例Ｈの糸の特性を表１に要約する。
比較例Ｉ
ここでは注記を除いて比較例Ａと全く同じ条件を用いて、図１１Ａに示した大きいキャピラリ形状をもつ紡糸口金で、１４０フィラメント、１０００公称デニール（１１１１公称ｄｔｅｘ）の糸を製造した。この糸は、図１１Ｂに示した「Ｓ」字形断面のフィラメントをもつ。この比較例Ｉの糸の特性を表１に要約する。
比較例Ｊ
ここでは注記を除いて比較例Ａと全く同じ条件を用いて、図１１Ａに示したキャピラリ形状をもつ紡糸口金で、１４０フィラメント、８４０公称デニール（９３３．３公称ｄｔｅｘ）の糸を製造した。この糸は、図１１Ｂに示した「Ｓ」字形断面のフィラメントをもつ。この比較例Ｊの糸の特性を表１に要約する。
比較例Ｋ
ここでは注記を除いて、比較例Ｃと全く同じ条件を用いて、１４０フィラメントの８４０公称デニール（９３３．３公称ｄｔｅｘ）の糸を作製した。フィラメントは、図１５Ａに示した円形のキャピラリ形状をもつ紡糸口金で製造され、図１５Ｂに示した円形断面をもつフィラメントが得られた。この比較例Ｋの糸の特性を表１に要約する。この比較例は、DuPontから品名８４０−１４０−Ｔ６８として販売されている代表的な従来技術の工業用糸Dacron（登録商標）の特性を示し、高収縮糸である。
比較例Ｌ
紡糸口金を、比較例Ａに用いたキャピラリに対して大きなキャピラリのものを用いることを除いて、比較例Ａと全く同じ条件を用いて、図１５Ｂに示した円形断面をもつ１４０フィラメントの、１１００公称デニール（１２２２公称ｄｔｅｘ）の糸を製造した。比較例Ａの糸の場合と同じ収縮特性を測定した。この比較例Ｌの糸の特性を表１に要約する。この比較例は、DuPontから品名１１００−１４０−Ｔ５１として販売されている代表的な従来技術の工業用糸Dacron（登録商標）の特性を示し、低収縮糸である。
実施例１
図６および図７に示したキャピラリをもつ紡糸口金を用い、インターレースエアをオフにしたことを除いて、比較例Ａと全く同じ条件を用いて、８４０公称デニール（９３３．３公称ｄｔｅｘ）および１４０フィラメントの糸を製造した。この糸は、長形のダイヤモンド形断面のフィラメントをもつ。この糸の断面を顕微鏡写真から模式図的に図４に再現した。製造された糸の「紡糸されたまま」の測定平均デニールは８４８（平均９４２ｄｔｅｘ）であった。糸のテナシティーはデニール当たり７．５グラム（６．６ｃＮ／ｄｔｅｘ）、破断強度は１４．７グラム、破断時の伸びは２６．９パーセント、ＤＨＳ１７７は２．７、また糸の絡みはメートル当たり２．７ノードであった。糸束の断面の１つの顕微鏡写真観察における７個の無作為に選択したフィラメントの測定により決定したフィラメントの平均縦横比は３．９であった。本発明を例示する実施例１の糸の特性を表１に要約する。この実施例は、長形断面をもつフィラメントから作製された糸の特性が、比較例ＡおよびＪの糸のそれと類似の工業的特性をもつことを示す。加えてこの実施例は、図４と図３を比較することによって、実施例１のフィラメントは、隣接したフィラメント間の間隔の開きが小さく、より間隔の詰まった、あるいはより密な充填を有することを示す。
実施例２
紡糸口金が大きなキャピラリ寸法をもつことを除いて、実施例１と全く同じ条件を用いて糸を準備した。図１の長形のダイヤモンド形断面のフィラメントをもつ１０００公称デニール（１１１１公称ｄｔｅｘ）および１４０フィラメントの糸を製造した。これらの糸は「紡糸されたまま」の測定平均デニール１００９（平均１１２１ｄｔｅｘ）を有する。テナシティー、絡み合い、および収縮は実施例１と同じである。これらの実施例２の糸は実施例１の糸のそれと類似の特性を示し、無作為に選択したフィラメントの測定に基づく縦横比は４であった。この長形のダイヤモンド形断面のフィラメント糸は低収縮糸である。本発明を例示するこの実施例２の糸の特性を表１に要約する。この実施例２は、長形の断面をもつフィラメントから作製した実施例２の糸が、比較例ＢおよびＩの糸のそれと類似の工業的特性をもつことを示す。
実施例３
ここでは注記を除いて比較例Ｃと全く同じ条件を用いて、図１の断面形状をもつ１０００公称デニール（１１１１公称ｄｔｅｘ）で１９２フィラメントの糸を製造した。これらの糸のパッケージの「紡糸されたまま」の測定平均デニールは１００８（平均１１２０ｄｔｅｘ）であった。乾熱収縮（ＤＨＳ１７７）および引張特性を比較例Ｃと同様に測定し、乾熱収縮は１２．２％であった。この長形断面のフィラメント糸は高収縮糸である。本発明を例示するこの実施例３の糸の特性を表１に要約する。この実施例３は、長形断面のフィラメントから作製された実施例３の糸の特性が比較例ＣおよびＤの糸と類似の工業的特性をもつことを示す。
0004044149.tif 000002
表１に本発明の実施例１、２、および３とともに比較例ＡからＬの糸の特性を要約する。本発明の糸の特性、特に工業用の糸への適応性、例えばテナシティーおよび収縮と両立するこれらの特性は、フィラメントの断面形状と関係なく事実上保持されることがこの表１の比較により示される。工業用ポリエステル糸の形態の長形のダイヤモンド断面形状のフィラメントは、これらの特性に関して従来技術およびその他の比較用の糸と異ならないか、あるいは本質的に異ならない。本発明の糸の驚くべき、顕著な特徴は、少なくとも若干の長形のダイヤモンド断面形状のフィラメントを含む糸を織り込んだ織物の特性に見ることができる。
実施例４
縦糸方向に比較例Ｋの糸がインチ当たり１９．５本の糸またはピック（ｐｐｉ）（７．７ピック／ｃｍまたはｐ／ｃｍ）、また横糸方向に実施例３の糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。この織物の特性と観察値を表２に要約する。
比較例Ｍ
横糸方向に比較例Ｋの糸がインチ当たり１９．５本の糸またはピック（ｐｐｉ）（７．７ｐ／ｃｍ）、また横糸方向に比較例Ｄの糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。この織物の特性と観察値を表２に要約する。
比較例Ｎ
縦糸方向に比較例Ｋの糸が１９．５ｐｐｉ（７．７ｐ／ｃｍ）、また横糸方向に比較例Ｅの糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。得られた織物は被覆力について目視により評価した。この織物の特性と観察値を表２に要約する。
比較例Ｏ
縦糸方向に比較例Ｋの糸が１９．５ｐｐｉ（７．７ｐ／ｃｍ）、また横糸方向に比較例Ｆの糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。得られた織物は被覆力について目視により評価した。この織物の特性と観察値を表２に要約する。
比較例Ｐ
縦糸方向に比較例Ｋの糸が１９．５ｐｐｉ（７．７ｐ／ｃｍ）、また横糸方向に比較例Ｇの糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。得られた織物は被覆力について目視により評価した。この織物の特性と観察値を表２に要約する。
比較例Ｑ
縦糸方向に比較例Ｋの糸が１９．５ｐｐｉ（７．７ｐ／ｃｍ）、また横糸方向に比較例Ｈの糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。得られた織物は被覆力について目視により評価した。この織物の特性と観察値を表２に要約する。
比較例Ｒ
縦糸方向に比較例Ｋの糸が１９．５ｐｐｉ（７．７ｐ／ｃｍ）、また横糸方向に比較例Ｌの糸が２１ｐｐｉ（８．３ｐ／ｃｍ）である織物を構成した。この織物は、織物の背景照明用光ボックスを用いて観察者の目視によって横糸の被覆形成能力を評価した。１〜１０の評価方式を用いて対照用織物（比較例Ｓ）には評点１を与え、目視による高い被覆力を示すには、より大きい数を与えた。得られた織物は被覆力について目視により評価した。この織物の特性と観察値を表２に要約する。
比較例Ｓ
縦糸方向に比較例Ｋの糸が１９．５ｐｐｉ（７．７ｐ／ｃｍ）、横糸方向に比較例Ａの糸が２１ｐｐｉ（８．３ｐ／ｃｍ）の織物を構成した。この織物は、織物の背景照明用の光ボックスを用いて観察者の目視により横糸の被覆形成能力を評価した。１〜１０の評価方式を用いて対照用織物（比較例Ｓ）には評点１を与え、目視でより高い被覆力を示すにはより大きい数を与えた。得られた織物は被覆力について目視で評価した。この織物の特性と観察値を表２および３に要約する。
0004044149.tif 000003
表２に、織物の縦糸が比較例Ｋの糸（インチ当たり縦糸１９．５本、センチ当たり縦糸７．７本）であり、横糸が本発明を含むインチ当たり横糸２１本（センチ当たり横糸８．３本）の様々な横糸で構成された８種類の標識用織物の被覆特性を要約する。実施例Ｓは対照用織物であった。実施例Ｓ（＝Ｋ×Ａ）の対照用織物を織物の被覆に対して目視で評価し、評点１を割り当てた。対照用織物を、この主観的な被覆の評点１に適当な補足説明により他の実施例と対照させて記述した。対照用織物は、織物中にかなり分布した目の粗い織物の空隙を示した。織物を構成する糸の間の空隙または間隔の分布により、光ボックスに押し当てたとき若干の光が透過したが、外観は均一であった。
実施例５
縦糸方向が比較例Ｋの糸であってインチ当たり１９．５ピック（ｐｐｉ）（７．７ｐ／ｃｍ）、また横糸方向が実施例１の糸であって１７．８ｐｐｉ（７．０ｐ／ｃｍ）である織物を構成した。この織物の被覆力を他の織物と比較した補足説明を表３に提供した。加えて、比較例Ｓ（対照）の織物重量に対する、この織物の重量％の低減を計算し、表４に提示した。
実施例６
縦糸方向が比較例Ｋの糸であってインチ当たり１９．５ピック（ｐｐｉ）（７．７ｐ／ｃｍ）、また横糸方向が実施例２の糸であってインチ当たり１５．８ピック（ｐｐｉ）（６．２ｐ／ｃｍ）である織物を構成した。この織物の被覆力を他の織物と比較した補足説明を表３に提供した。
比較例Ｔ
縦糸方向が比較例Ｋの糸であって１９．５ｐｐｉ（７．７ｐ／ｃｍ）、また横糸方向が比較例Ｊの糸であって１７．８ｐｐｉ（７．０ｐ／ｃｍ）である織物を構成した。この織物の被覆力を他の織物と比較した補足説明を表３に提供した。
比較例Ｕ
縦糸方向が比較例Ｋの糸であって１９．５ｐｐｉ（７．７ｐ／ｃｍ）、また横糸方向が比較例Ｉの糸であって１５．８ｐｐｉ（６．２ｐ／ｃｍ）である織物を構成した。この織物の被覆力を他の織物と比較した補足説明を表３に提供した。
0004044149.tif 000004
表３に、実施例５と６、および比較例ＴとＵの４種類の織物の被覆および外の性能を、実施例Ｓの対照織物と対比して要約する。実施例５および６は、長形のダイヤモンド形断面のフィラメント糸からは、より高密度織りの円形断面のフィラメント糸に対して、横糸の打ち込み数を減らした場合でさえ、商品として完全に満足しうる被覆および外観をもつ織物を得ることができることを示している。より大きな被覆を得るために高密度織りを用いるという、一般に受け入れられている戦略を考えると、この結果は驚くべきことである。しかしながら高密度織りの製造には、若干追加費用がかかる。織機は横糸を引き込むためにより多くの時間を必要とするので、織物中に存在する横糸が増すと製織工程は遅くなる。実施例５および６のこの結果は、織物の一定の外観特性に対する横糸打ち込み数を減少することができるので、より速い製織工程が得られることを示している。さらに、この横糸打ち込み数の減少は、より大きな横糸打ち込み数に対する織物重量の節減と言い換えられる。
実施例７
縦糸方向が実施例２の糸であって１５．８ｐｐｉ（６．２ｐ／ｃｍ）、また横糸方向が実施例１の糸であって１５．８ｐｐｉ（６．２ｐ／ｃｍ）である織物を構成した。比較例Ｓ（対照）の織物の重量に対する、この織物の重量の低減％を計算し、表４に提示する。
0004044149.tif 000005
上記に記述した本発明の教示するところから利益を得る当業者は、これに多くの修正を加えることが可能である。これらの修正は、添付の請求の範囲に記述された本発明の範囲内に包含されるものとみなされる。
【図１】
0004044149.tif 000006
【図２】
0004044149.tif 000007
【図３】
0004044149.tif 000008
【図４】
0004044149.tif 000009
【図５】
0004044149.tif 000010
【図６】
0004044149.tif 000011
【図７】
0004044149.tif 000012
【図８Ａ】
0004044149.tif 000013
【図８Ｂ】
0004044149.tif 000014
【図９Ａ】
0004044149.tif 000015
【図９Ｂ】
0004044149.tif 000016
【図１０】
0004044149.tif 000017
【図１１Ａ】
0004044149.tif 000018
【図１１Ｂ】
0004044149.tif 000019
【図１２Ａ】
0004044149.tif 000020
【図１２Ｂ】
0004044149.tif 000021
【図１３Ａ】
0004044149.tif 000022
【図１３Ｂ】
0004044149.tif 000023
【図１４Ａ】
0004044149.tif 000024
【図１４Ｂ】
0004044149.tif 000025
【図１５Ａ】
0004044149.tif 000026
【図１５Ｂ】
0004044149.tif 000027